【手続補正書】
【提出日】平成30年8月20日(2018.8.20)
【手続補正１】
【補正対象書類名】特許請求の範囲
【補正対象項目名】全文
【補正方法】変更
【補正の内容】
【特許請求の範囲】
【請求項１】
複数の層を含み、前記層の１つが、架橋したアルコキシアルキル化ポリアミドで構成されるチェック膜層である、転写補助部材。
【請求項２】
前記アルコキシアルキル化ポリアミドの架橋は、触媒存在下、前記アルコキシアルキル化ポリアミドの硬化から得られ、前記アルコキシアルキル化ポリアミドの架橋値は、約４０〜約１００％である、請求項１に記載の転写補助部材。
【請求項３】
前記チェック膜層は、さらに、カーボンブラックおよび第２のポリマーの導電性成分を含む、請求項１に記載の転写補助部材。
【請求項４】
前記架橋したアルコキシアルキル化層は、さらに、導電性成分、ポリビニルブチラールポリマー、触媒、シリコーン型レベリング剤、または、フルオロポリマー型レベリング剤、可塑剤、シリカ、フルオロポリマー、またはこれらの混合物を含む、請求項１に記載の転写補助部材。
【請求項５】
前記チェック膜層と接触するポリマー支持層をさらに含み、前記ポリマー支持層は、ポリエステル、ポリアミド、ポリエーテルイミド、ポリアミドイミド、ポリイミド、ポリフェニルスルフィド、ポリエーテルエーテルケトン、ポリスルホン、ポリカーボネート、ポリハロゲン化ビニル、ポリオレフィン、ポリエチレンテレフタレート、またはこれらの混合物で構成される、請求項１に記載の転写補助部材。
【請求項６】
前記ポリマー支持層は、ポリエチレンテレフタレートで構成され、前記アルコキシアルキル化ポリアミドは、Ｎ−アルコキシアルキル化ポリアミドである、請求項５に記載の転写補助部材。
【請求項７】
前記架橋したアルコキシアルキル化層は、さらに、カーボンブラック、グラファイト、金属酸化物、ポリアニリン、ポリチオフェン、ポリピロール、またはこれらの混合物の導電性成分、ポリビニルブチラールポリマー、シリカ、ポリシロキサン、ポリテトラフルオロエチレン、触媒および任意要素の可塑剤を含み、この部材が、さらに、ポリエチレンテレフタレートまたはポリエチレンナフタレートで構成されるポリマー支持層を含み、前記アルコキシアルキル化ポリアミドは、Ｎ−アルコキシアルキル化ポリアミドである、請求項１に記載の転写補助部材。
【請求項８】
前記可塑剤が存在し、前記可塑剤は、フタル酸ジエチル、フタル酸ジオクチル、フタル酸ジアリル、ポリプロピレングリコールジベンゾエート、ジ−２−エチルヘキシルフタレート、フタル酸ジイソノニル、ジ−２−プロピルヘプチルフタレート、フタル酸ジイソデシル、ジ−２−エチルヘキシルテレフタレートのうち少なくとも１つからなる群から選択される、請求項７に記載の転写補助部材。
【請求項９】
前記複数の層が、２〜１０個の層である、請求項１に記載の転写補助部材。
【請求項１０】
前記複数の層が、底部ポリマー層、中間ポリマー層、上部ポリマー層を含む、少なくとも３つの別個のポリマー層から構成され、前記底部ポリマー層は、前記チェック膜層と接触する、請求項１に記載の転写補助部材。
【請求項１１】
前記アルコキシアルキル化ポリアミドのアルコキシ部分は、約１〜約１８個の炭素原子を含み、前記アルコキシアルキル化ポリアミドのアルキル部分は、約１〜約１２個の炭素原子を含む、請求項１に記載の転写補助部材。
【請求項１２】
前記アルコキシアルキル化ポリアミドのアルコキシ部分は、約１〜約１０個の炭素原子を含み、前記アルコキシアルキル化ポリアミドのアルキル部分は、約１〜約６個の炭素原子を含む、請求項１に記載の転写補助部材。
【請求項１３】
前記アルコキシアルキル化ポリアミドは、架橋した固体の約７０〜約９０重量％の量存在し、前記アルコキシアルキル化ポリアミドは、Ｎｙｌｏｎ  ６、Ｎｙｌｏｎ  １１、Ｎｙｌｏｎ  １２、Ｎｙｌｏｎ  ６，６、Ｎｙｌｏｎ  ６，１０、Ｎｙｌｏｎコポリマーからなる群から選択されるナイロンのアルコキシアルキル化によって生成される、請求項１に記載の転写補助部材。
【請求項１４】
前記アルコキシアルキル化ポリアミドは、メトキシメチル化ポリアミドである、請求項１に記載の転写補助部材。
【請求項１５】
前記アルコキシアルキル化ポリアミドは、エトキシメチル化ポリアミド、プロポキシメチル化ポリアミド、ブトキシメチル化ポリアミド、エトキシエチル化ポリアミド、エトキシプロピル化ポリアミドおよびエトキシブチル化ポリアミドからなる群から選択される、請求項１に記載の転写補助部材。
【請求項１６】
以下の式／構造によって表されるようなポリエチレンの耐摩耗性層をさらに含み、
【化１】
2016057615.tif 000001
式中、ｎは、繰り返しセグメントの数を表す、請求項１に記載の転写補助部材。
【請求項１７】
前記触媒は、トルエンスルホン酸、ジノニルナフタレンジスルホン酸（ＤＮＮＤＳＡ）、ジノニルナフタレンスルホン酸（ＤＮＮＳＡ）、ドデシルベンゼンスルホン酸（ＤＤＢＳＡ）、アルキル酸ホスフェート、フェニル酸ホスフェート、シュウ酸、マレイン酸、石炭酸、アスコルビン酸、マロン酸、コハク酸、酒石酸、クエン酸、メタンスルホン酸およびこれらの混合物からなる群から選択され、前記ポリアミドは、Ｎｙｌｏｎ  ６、Ｎｙｌｏｎ  １１、Ｎｙｌｏｎ  １２、Ｎｙｌｏｎ  ６，６、およびＮｙｌｏｎ  ６，１０からなる群から選択される、請求項２に記載の転写補助部材。
【請求項１８】
前記触媒は、パラトルエンスルホン酸である、請求項２に記載の転写補助部材。
【請求項１９】
ポリアルキレンテレフタレート、ポリエステル、またはこれらの混合物のポリマー層基材の上に含まれるアルコキシアルキル化ポリアミドの架橋した層混合物で構成される結合したチェック膜層を含む複数の結合した層を含み、さらに、前記混合物中に、少なくとも１つの導電性成分、少なくとも１つの触媒、少なくとも１つのポリシロキサンポリマーおよびポリビニルブチラールを含む、コンポジットトナー転写補助ブレード。
【請求項２０】
前記複数の層は、３つのポリエステル層を含み、前記複数の層は、前記ポリマー層基材と接触しており、前記ポリマー層基材の反対側は、前記チェック膜層に配置されている、請求項１９に記載の転写補助ブレード。
【請求項２１】
抵抗が約１×１０７〜約１×１０９オームであり、前記架橋した層混合物が、固形分全体を基準として約６０〜約９０重量％の量で存在し、前記架橋した層混合物は、厚みが約０．１〜約５０ミクロンであり、前記導電性成分は、固形分全体を基準として約５〜約２０重量％の量で存在し、前記触媒は、固形分全体を基準として約０．０１〜約５重量％の量で存在し、前記ポリシロキサンポリマーは、固形分全体を基準として約０．０１〜約５重量％の量で存在する、請求項１９に記載の転写補助ブレード。
【請求項２２】
以下の式／構造によって表されるようなポリエチレンの耐摩耗性層をさらに含み、
【化２】
2016057615.tif 000002
式中、前記耐摩耗性層について、ｎは、約１００，０００〜約３００，０００の繰り返しセグメントの数を表す、請求項１９に記載の転写補助ブレード。
【請求項２３】
複写基材と、画像化部材の上のトナーで現像される画像との実質的に均一な接触を与えるためのゼログラフィープロセスであって、複数の接着剤の結合した層を含む可撓性のトナー転写補助ブレードを用いて前記接触を与え、前記可撓性の転写補助ブレードは、前記画像化部材から離れた非操作位置から、前記画像化部材の上の複写基材と接触した状態での操作位置までを移動するように構成されることと、前記画像化部材に向かう方向に、複写基材に対して圧力を加えることとを含み、前記複数の層は、架橋したアルコキシアルキル化ポリアミド、導電性成分、酸触媒、任意要素のレベリング剤およびポリビニルブチラール樹脂の混合物で構成されるチェック膜層のうち、少なくとも１つのチェック膜層を有し、前記架橋値は、約７５〜約１００％であり、チェック膜層が、ポリアルキレンテレフタレート、ポリエステル、またはこれらの混合物のポリマー基材に存在する、プロセス。